(57)【要約】【課題】縫製部を挟んで十分な導電性能を有するだけでなく、高温洗濯を想定した湿熱処理の後もこの導電性能を維持でき、電子部品や薬品等を製造する際に着用するユニフォーム衣料に好適である織物を提供すること。【解決手段】導電性繊維を鞘部に配したダブルカバリング糸条を経緯糸に含む織物であって、縫製部を挟んだ状態での表面漏洩抵抗値が、１２１℃下２５時間での湿熱処理の前後で共に１×１０９Ω以下であるユニフォーム用織物。本発明では、特にダブルカバリング糸条のトータル繊度がそれ以外の糸条のトータル繊度より１．１〜５．０倍大きいことが好ましい。【選択図】図１
2010285708.tif 000002
【特許請求の範囲】
【請求項１】
導電性繊維を鞘部に配したダブルカバリング糸条を経緯糸に含む織物であって、縫製部を挟んだ状態での表面漏洩抵抗値が、１２１℃下２５時間での湿熱処理の前後で共に１×１０９Ω以下であることを特徴とするユニフォーム用織物。
【請求項２】
導電性繊維を鞘部に配したダブルカバリング糸条とそれ以外の糸条とを経緯糸に含む織物であって、ダブルカバリング糸条のトータル繊度Ａとそれ以外の糸条のトータル繊度Ｂとの比（Ａ／Ｂ）が１．１〜５．０であり、さらに、縫製部を挟んだ状態での表面漏洩抵抗値が、１２１℃下２５時間での湿熱処理の前後で共に１×１０９Ω以下であることを特徴とするユニフォーム用織物。
【請求項３】
導電性繊維が、ポリエステル系樹脂からなる非導電性成分と、導電性粒子を含有するポリエステル系樹脂からなる導電性成分とで構成され、導電性成分の少なくとも一部が繊維表面に露出している形状を呈している導電性繊維であって、導電性繊維中にアンチモン化合物及びリン化合物が下記式（１）、（２）を同時に満足する量含有されていることを特徴とする請求項１又は２記載のユニフォーム用織物。
（１）０．５×１０−４≦〔Ｓｂ〕≦３．０×１０−４
（２）０．１×１０−４≦〔Ｐ〕≦２０．０×１０−４
なお、〔Ｓｂ〕はアンチモン化合物の含有量、〔Ｐ〕はリン化合物の含有量を表し、単位は「モル／酸成分モル」である。
【請求項４】
請求項１〜３いずれかに記載のユニフォーム用織物を用いた衣料であって、当該織物が３枚以上重なって縫製部を形成していることを特徴とする衣料。
【発明の詳細な説明】
【技術分野】
【０００１】
本発明は、ユニフォーム衣料に好適な織物に関するものである。詳しくは、電子デバイス、電子部品、電子材料又は薬品等を製造する際に着用するユニフォーム衣料に好ましく使用できる織物に関するものである。
【背景技術】
【０００２】
ポリエステル、ポリアミド、ポリオレフィン等の疎水性ポリマーからなる繊維は、機械特性、耐薬品性、耐候性等の多くの長所を有しており、衣料のみならず産業資材用途にも広く用いられている。しかしこれらの繊維では、摩擦等により静電気が多く発生し、空気中の粉塵を吸引して美観を損ねたり、スパークによる電子機器への障害や、引火性物質への引火爆発等の問題を引き起こす場合があり、これを解決すべく導電性能を付与するための多くの研究がなされてきた。
【０００３】
特許文献１には、導電性カーボンブラックや金属粉等の導電性粒子を含有する導電性成分を非導電性ポリマーで包み込んだ芯鞘型の複合繊維が記載されている。このような芯鞘型の複合繊維であれば、導電性粒子は繊維の内部のみに存在するので、操業時のトラブルは生じにくく、操業性のよい製造が可能である。しかしながら、導電性粒子が繊維内部のみに存在するため、織物へ十分な導電性能を与え難い。
【０００４】
また、特許文献２には、導電性粒子を含有する導電性成分を鞘部に配した芯鞘型の導電性繊維が記載されている。このような導電性繊維を使用すれば、織物へ十分な導電性能を与えうるが、反面、円滑な操業に支障をきたすことがある。
【０００５】
通常、導電性繊維は導電性カーボンブラックを含有するため、伸縮性に乏しいものとなりやすい。また、導電性能を有する織物は、導電性繊維のみで構成されるのではなく、他の繊維が併用されていることが多い。このため、このような織物をユニフォーム衣料に適用した場合、織物全体の伸縮具合にもよるが、伸縮性に乏しい導電性繊維の一部が織物表面に飛び出し、摩擦や摩耗によって導電性繊維が切断されるという問題がある。そして同時に、導電性繊維が伸縮性に乏しいことに起因し、織物全体の伸びが阻害され、結果、織物の強伸度特性が損なわれやすくなる。
【０００６】
特許文献３には、弾性繊維を芯糸としその周囲に合成繊維フィラメントを二重に巻付けてなるダブルカバリング弾性糸が開示されている。この糸では、カバリング用下巻糸として導電性無機粉末を含有する導電糸が用いられ、カバリング用上巻糸として捲縮加工糸が用いられている。
【０００７】
ところが、このカバリング弾性糸は、静電気の除去を目的とするものであって、ストッキング用途等に使用されるものである。このため、ユニフォーム衣料に適用するには導電性能が不十分である。また、布帛表面への飛び出しを十分に防止できない点でも問題が残る。
【０００８】
そこで、特許文献４では、合成繊維長繊維糸条を芯糸としてその周囲に導電性複合紡糸糸をダブルカバリングしてなる糸を経緯糸の一方に、同じく導電性複合紡糸糸をシングルカバリングしてなる糸を経緯糸のもう一方に配した織物が開示されている。
【０００９】
しかし、この織物では、導電性複合紡糸糸とそれ以外の構成繊維との繊度差や、導電性複合紡糸糸の構成比率によっては、縫製部を挟み表面漏洩抵抗値を測定した場合、安定した抵抗値を得ることが難しいという問題がある。特にユニフォーム衣料に適用した場合、縫製部を挟んだ状態と、縫製部を挟まない状態との表面漏洩抵抗値の乖離が大きくなるといったことが問題点として残る。
【００１０】
さらに、特許文献５では、この問題を解決するため、織物を縫製する際、縫製部に導電性繊維からなる導電性トリコット編地を用いることで、縫製後の導電性能を保持するといった提案がされている。この提案によれば、縫製部を挟んで良好な表面漏洩抵抗値が得られる。しかし、これは縫製直後に限られ、洗濯を繰り返した場合、上記トリコット編地の収縮により、縫製部の表面漏洩抵抗値は不安定なものになってしまう。また、かかる提案では導電性トリコット編地を使用するため、コストが掛かるという問題があり、縫製に手間が掛かる等の問題もある。
【先行技術文献】
【特許文献】
【００１１】
【特許文献１】特開平０９−１４３８２１号公報
【特許文献２】ＷＯ２００２／０７５０３０号公報
【特許文献３】特開平１１−２７９８８１号公報
【特許文献４】特許第３８８０７４３号公報
【特許文献５】特開２００８−１９９６号公報
【発明の概要】
【発明が解決しようとする課題】
【００１２】
上記各特許文献に記載された織物は、いずれも電子部品や薬品等を製造する際に着用するユニフォーム衣料に適用されるものである。これらのユニフォーム衣料に対しては、一般のユニフォーム衣料と異なり、高温下での洗濯に耐えうるだけの耐湿熱性が求められる。しかし、各特許文献には、導電性能の向上については検討されているものの、いずれも高温洗濯を想定しない場合の導電性能であり、これでは当該織物の用途を考慮した上での適切な導電性能を検討しているとはいい難い。
【００１３】
本発明は、上記のような問題点を解決するもので、縫製部を挟んで十分な導電性能を有するだけでなく、高温洗濯を想定した湿熱処理の後もこの導電性能を維持でき、電子部品や薬品等を製造する際に着用するユニフォーム衣料に好適である織物を提供することを技術的な課題とするものである。
【課題を解決するための手段】
【００１４】
本発明者らは、上記課題を解決するために検討した結果、本発明に到達した。すなわち、本発明は下記１〜４を要旨とするものである。
【００１５】
１．導電性繊維を鞘部に配したダブルカバリング糸条を経緯糸に含む織物であって、縫製部を挟んだ状態での表面漏洩抵抗値が、１２１℃下２５時間での湿熱処理の前後で共に１×１０９Ω以下であることを特徴とするユニフォーム用織物。
２．導電性繊維を鞘部に配したダブルカバリング糸条とそれ以外の糸条とを経緯糸に含む織物であって、ダブルカバリング糸条のトータル繊度Ａとそれ以外の糸条のトータル繊度Ｂとの比（Ａ／Ｂ）が１．１〜５．０であり、さらに、縫製部を挟んだ状態での表面漏洩抵抗値が、１２１℃下２５時間での湿熱処理の前後で共に１×１０９Ω以下であることを特徴とするユニフォーム用織物。
３．導電性繊維が、ポリエステル系樹脂からなる非導電性成分と、導電性粒子を含有するポリエステル系樹脂からなる導電性成分とで構成され、導電性成分の少なくとも一部が繊維表面に露出している形状を呈している導電性繊維であって、導電性繊維中にアンチモン化合物及びリン化合物が下記式（１）、（２）を同時に満足する量含有されていることを特徴とする上記１又は２記載のユニフォーム用織物。
（１）０．５×１０−４≦〔Ｓｂ〕≦３．０×１０−４
（２）０．１×１０−４≦〔Ｐ〕≦２０．０×１０−４
なお、〔Ｓｂ〕はアンチモン化合物の含有量、〔Ｐ〕はリン化合物の含有量を表し、単位は「モル／酸成分モル」である。
４．上記１〜３いずれかに記載のユニフォーム用織物を用いた衣料であって、当該織物が３枚以上重なって縫製部を形成していることを特徴とする衣料。
【発明の効果】
【００１６】
本発明のユニフォーム用織物では、導電性繊維を鞘部に配したダブルカバリング糸条が用いられる。このため、縫製部を挟んで良好な導電性能を維持できる。また、織物を構成する糸条の間に特定の繊度差を設けると、織物の導電性能をさらに高めることができる。
【００１７】
また、本発明のユニフォーム用織物は、湿熱処理後もそのような優れた導電性能を維持できる。したがって、電子デバイス、電子部品、電子材料又は薬品等を製造する際に着用する衣料に好適である。
【図面の簡単な説明】
【００１８】
【図１】本発明における導電性繊維を繊維の長手方向に対して垂直に切断した横断面形状を示す一実施態様である。
【図２】本発明における導電性繊維を繊維の長手方向に対して垂直に切断した横断面形状を示す他の実施態様である。
【図３】本発明における導電性繊維を繊維の長手方向に対して垂直に切断した横断面形状を示す他の実施態様である。
【図４】導電性繊維を鞘部に配したダブルカバリング糸の一実施態様を示す模式図である。
【図５】本発明に好ましく採用される縫製部の概略模式図の一例である。
【発明を実施するための形態】
【００１９】
以下、本発明について詳細に説明する。
【００２０】
本発明のユニフォーム用織物では、導電性繊維を鞘部に配したダブルカバリング糸条が用いられる。
【００２１】
ダブルカバリング糸条を構成する導電性繊維としては、導電性成分のみの単一成分からなる繊維でも使用可能であるが、好ましくは非導電性成分と導電性成分とからなる複合形態の繊維を使用する。この場合、前者は、繊維形成ポリマーから構成されるのが一般的であり、繊維形成ポリマーとして、例えばポリエステル系樹脂、ナイロン系樹脂などの合成樹脂が挙げられ、特にポリエステル系樹脂が好適である。一方、後者についても繊維形成ポリマーが使用されるが、これだけでは導電性能が発揮されないので、例えば後述の導電性粒子などを含有させるなどして用いるのが一般的である。
【００２２】
導電性繊維の形状としては、一般にフィラメント（長繊維）が好ましく、実際の使用では、複数本のフィラメントを束となした、所謂フィラメント糸の形で使用するのが好ましい。
【００２３】
上記複合繊維における両成分の配合態様としては、導電性能を良好に保つことができるのであればどのような態様でも採用可能であるが、好ましくは、繊維の長手方向に対し垂直に切断した横断面において、導電性成分の一部が繊維表面に露出しているような態様を採用する。特に、導電性成分が繊維中心部付近を連通し、かつ繊維表面に導電性成分が複数個所露出している態様が好ましい。これにより、繊維表面に導電性接点が存在し、かつそれらの接点間が中心部を介して導通することにより電気の流れが多方向で可能となるので、導電性能に優れた繊維となすことができる。ただし、導電性成分の露出箇所が増えると、繊維表面に占める導電性成分の露出面積が増え、その結果、湿熱処理後にクラックや欠落が生じやすくなる傾向にある。
【００２４】
具体的に、本発明に採用できる複合繊維の断面形状を図示すると、例えば図１〜３のようなものがあげられる。
【００２５】
図１は、導電性成分が繊維表面の全体を覆っているもの、つまり、鞘部が導電性成分、芯部が非導電性成分である複合形態を示す例である。ただし、この態様は、前記のように繰り返し湿熱処理した場合に、導電性繊維にクラックの発生や脱落が生じやすく、本発明に採用こそできるものの、あまり好ましいとはいえない。
【００２６】
一方、図２、３は、導電性成分の一部が繊維表面に露出している形状を示す一例である。
【００２７】
図２（ａ）は、導電性成分の数が１個で繊維表面に露出している箇所が１箇所であるもの、（ｂ）は導電性成分の数が２個で繊維表面に露出している箇所が２箇所、（ｃ）は導電性成分の数が３個で繊維表面に露出している箇所が３箇所、（ｄ）は導電性成分の数が４個で繊維表面に露出している箇所が４箇所であるものの例である。
【００２８】
図２（ａ）〜（ｄ）は、略三角形状の導電性成分が非導電性成分中に存在し、かつ導電性成分の一部（略三角形状の一辺）が繊維表面に露出している例を示すものであるが、導電性成分の形状としては、略三角形状に限定されるものではなく、四角形や半円形状のものでもよい。
【００２９】
図３も、同じく、導電性成分の一部が繊維表面に露出している形状を示す一例である。図２、３を比較すると、両者は、繊維表面に複数の導電性成分が露出する点で共通するが、図３は、導電性成分が繊維中心部付近を連通している点で図２と異なり、上記したように、図３は、図２より好ましい態様といえるものである。
【００３０】
図３（ａ）は、導電性成分部分が繊維の中心部付近を通って一直線状に配置されているものであり、繊維表面に露出している部分が２箇所のものである。（ｂ）は、導電性成分部分が繊維の中心部付近を通って十字形状に配置されており、繊維表面に露出している部分が４箇所のものである。（ｃ）は、導電性成分部分が繊維の中心部付近を通って三方に分かれた形状に配置されており、繊維表面に露出している部分が３箇所のものである。
【００３１】
繊維表面に露出する導電性成分の個数としては、図２、３の場合、共に２〜２０箇所程度が好ましく、中でも３〜８箇所が好ましい。導電性成分の繊維表面に露出している箇所が１箇所であると、繊維表面に露出している部分が湿熱処理後、着用等による負荷を受けた時にクラックが生じたり、破損、欠落すると、導電性能が不十分となり、当初の導電性能を維持できなくなる傾向がある。一方、導電性成分の繊維表面に露出している箇所が２０箇所を超える場合、繊維表面への露出部分が多くなり、湿熱処理後のクラックや欠落が生じやすくなる傾向にある。
【００３２】
そして、繊維表面における導電性成分の露出面積の割合としては、同じく図２、３の場合、共に円周の３／４以下、中でも１／２以下とすることが好ましく、より好ましくは１／３〜１／１０である。
【００３３】
また、非導電性成分と導電性成分との複合比率としては、繊維内において、非導電性成分が６０〜９０質量％、導電性成分が４０〜１０質量％とすることが好ましく、より好ましくは非導電性成分が７０〜８５質量％、導電性成分が３０〜１５質量％である。導電性成分の複合比率が１０質量％未満では、導電性性能が十分発揮できない場合があり、一方、導電性成分の複合比率が４０質量％を超えると、強伸度特性等の糸質性能が劣ったり、操業時のトラブルや湿熱処理後のクラックが生じやすくなるので、いずれも好ましくない。
【００３４】
また、本発明では、導電性繊維の導電性能を電気抵抗値により評価する。電気抵抗値は、ＡＡＴＣＣ７６法に準じて以下のように測定する。すなわち、導電性繊維（フィラメント数は問わない）を長さ方向に１５ｃｍ程度にカットして、１０サンプルを採取する。このサンプルの両端の表面にケラチンクリームを塗布し、この表面部分を金属端子に接続し、試料測定長１０ｃｍにて、５０Ｖの直流電流を印加して電流値を測定し、下記式で電気抵抗値を算出する。算出した１０個のサンプルの電気抵抗値の相加平均値とする。
【００３５】
電気抵抗値＝Ｅ／（Ｉ×Ｌ）
ただし、Ｅ：電圧（Ｖ）  Ｉ：測定電流（Ａ）  Ｌ：測定長（ｃｍ）
【００３６】
本発明における導電性繊維は、導電性能として、電気抵抗値１×１０４〜１×１０７Ω／ｃｍを満足することが好ましく、１×１０４〜１×１０６Ω／ｃｍを満足することがより好ましい。電気抵抗値が１×１０７Ω／ｃｍを超えると、使用する用途によっては、導電性能が不十分となり、好ましくない。一方、電気抵抗値を１×１０４Ω／ｃｍ未満にしようとすると、導電性粒子をポリマー中に多量に含有させることになり、結果、繊維物性に悪影響を及ぼすばかりか、紡糸、延伸に支障をきたすことがあり、好ましくない。
【００３７】
本発明の織物は、製薬工場、ＩＴ関連事業所、病院等で使用される手術着や白衣、食品工場のユニフォーム衣料等に好適である。これらの衣料に対しては、通常、滅菌を目的する高圧蒸気を使用した湿熱処理が定期的に（繰り返し）施される。したがって、導電性繊維自身にも相応の耐湿熱性を具備させることが好ましいといえ、後述のように、導電性繊維自身に所望の耐湿熱性を具備させることは、例えば繊維中にアンチモン化合物及びリン化合物を特定量含有させることにより可能である。この点、導電性繊維の繊維形成ポリマーにポリエステル系樹脂が好ましく適用できることを既に述べたが、かかる化合物を繊維中に含有させると、ポリエステルポリマーのカルボキシル末端基濃度を低いものとなすことができ、これにより、湿熱処理を繰り返しても良好な耐湿熱性を維持できる。
【００３８】
導電性繊維自身における耐湿熱性の指標としては、上記ユニフォーム衣料に対する一般的な湿熱処理条件に基づき決定される。この場合の湿熱処理条件は、通常、温度１２１〜１３５℃下で５〜１５分程度であるが、本発明では、最も一般的な湿熱処理条件たる温度１２１℃、処理時間１５分を採用し、この処理が１００回繰り返されることを想定して、採用すべき指標を決定する。すなわち、本発明では、１２１℃下２５時間での湿熱処理の前後を比較することで、耐湿熱性を評価するものとする。耐湿熱性の具体的な評価項目としては、主要な物性を評価項目に含めるという観点から、導電性能低下率及び強度保持率を採用する。
【００３９】
ここで、導電性繊維の湿熱処理（１２１℃で２５時間処理）後の導電性能低下率は以下のようにして算出する。
【００４０】
導電性能低下率＝（Ｙ／Ｘ）
Ｘ：導電性繊維の湿熱処理前の電気抵抗値（Ω／ｃｍ）
Ｙ：導電性繊維の湿熱処理後の電気抵抗値（Ω／ｃｍ）
【００４１】
導電性繊維の導電性能低下率としては、２０以下が好ましく、１０以下であることがより好ましい。通常、導電性能低下率が１００を超えると、滅菌処理等の湿熱処理により電気抵抗値が大きく低下する繊維となり、処理前には導電性能を有していたとしても、処理後には導電性能を有していないものとなり、耐久性に劣り、各用途において十分に導電性能が発揮できないものとなる。この点、２０以下とすることにより、織物において導電性能の低下が少なく、耐久性に優れたものとなる。
【００４２】
一方、導電性繊維の強度保持率は、繊維の引張強度に基づき算出される。すなわち、処理前の繊維について、ＪＩＳ  Ｌ１０１３記載の引張強さ及び伸び率の標準時試験に従い、定速伸張形の試験機を用いて、つかみ間隔２０ｃｍで強度を測定する。次に、湿熱処理を１２１℃、２５時間行った後、再度同様の方法で繊維の強度を求める。そして、以下の式に基づき算出する。
【００４３】
強度保持率（％）＝（Ｓ／Ｍ）×１００
Ｓ：導電性繊維の湿熱処理後の引張強度（ｃＮ／ｄｔｅｘ）
Ｍ：導電性繊維の湿熱処理前の引張強度（ｃＮ／ｄｔｅｘ）
【００４４】
導電性繊維の強度保持率としては７０％以上が好ましく、７５％以上であることがより好ましい。常法で得られた繊維では、強度保持率は５０％以下になってしまう。この場合、滅菌処理を繰り返すうちに、強度の低下が大きくなり、着用による負荷でダメージを受けて、繊維が切断したり、品位が悪くなると同時に導電性能も低下する。この点、強度保持率が７０％以上であると、湿熱処理後の織物において、強度低下を抑制する点で有利である。
【００４５】
本発明に用いる導電性繊維においては、このように所定の耐湿熱性を具備していることが好ましいが、これを実現する一手段として、導電性繊維中にアンチモン化合物及びリン化合物を、下記式（１）〜（２）を同時に満足する量含有させる手段が挙げられる。
【００４６】
（１）０．５×１０−４≦〔Ｓｂ〕≦３．０×１０−４
（２）０．１×１０−４≦〔Ｐ〕≦２０．０×１０−４
なお、〔Ｓｂ〕はアンチモン化合物の含有量、〔Ｐ〕はリン化合物の含有量を表し、単位は「モル／酸成分モル」である。
【００４７】
アンチモン化合物としては、三酸化アンチモン、塩化アンチモン、酢酸アンチモン等が挙げられ、中でも重縮合触媒活性、得られるポリエステル繊維の物性及びコストの点から、三酸化アンチモンを用いることが好ましい。
【００４８】
アンチモン化合物の特徴としては、十分な重縮合活性を示すが、重縮合反応後期で熱分解促進する作用がある。しかるに、多量に添加すると、ポリエステル中のカルボキシル末端基量が増加し、耐湿熱性能が低下した繊維となる傾向にある。
【００４９】
アンチモン化合物の添加量としては、十分な重縮合反応速度が発揮される範囲で少なくすることが好ましく、導電性繊維中のアンチモン化合物の含有量としては、（１）式を満足することが好ましい。
【００５０】
繊維中のアンチモン化合物の含有量としては、（１）式で定める範囲のうち、中でも、０．８×１０−４≦〔Ｓｂ〕≦２．５×１０−４が好ましい。（１）式で定める値より少ない場合、十分な重縮合活性を示さず、重縮合反応時間が長くなるため熱分解反応が進行し、カルボキシル末端基濃度が高くなり、結果、耐湿熱性が乏しくなる傾向にあり好ましくない。一方、繊維中のアンチモン化合物の含有量が（１）式で定める値より多い場合は、繊維の色調を悪化させるばかりではなく、さらに、熱分解反応も促進されるため、カルボキシル末端基濃度が高くなり、同じく耐湿熱性が乏しくなる傾向にあり好ましくない。
【００５１】
また、本発明における導電性繊維は、アンチモン化合物に加えて、リン化合物も含有していることが好ましい。繊維中のリン化合物の含有量としては、（２）式を満足する量とすることが好ましく、中でも０．５×１０−４≦〔Ｐ〕≦１０．０×１０−４とすることがより好ましい。リン化合物としては、リン酸又はそのエステルから誘導されたリン酸又はそのエステル（モノ−、ジ−及びトリ−エステル）が好ましく、具体的には、リン酸トリメチル、リン酸トリエチル、リン酸トリフェニル及びリン酸トリス−２−ヒドロキシエチル等が挙げられる。
【００５２】
リン化合物は、アンチモン化合物による繊維の色調悪化を抑制するばかりでなく、熱分解を抑制する効果がある。繊維中のリン化合物の含有量が（２）式で定める値より少ない場合は、これらの効果が不十分となり、式（１）を満足していたとしても、繊維の色調を十分に良好にし、耐湿熱特性を向上させることが困難となる場合があり好ましくない。一方、繊維中のリン化合物の含有量が（２）式で定める値より多い場合、例えば、導電性繊維がポリエステル系樹脂から構成されているとき、重縮合反応時にポリエステル系内が酸性となり、その結果、副反応物たるエーテル結合が生成し、これが耐湿熱性や強度を低減させる要因となることがあり好ましくない。
【００５３】
導電性繊維においては、アンチモン化合物、リン化合物の含有量を適切な量（式（１）、（２）で示す量）に調整することにより、耐湿熱性能が向上した繊維を得ることができるのである。
【００５４】
さらに、本発明では、上記効果をさらに促進する観点から、アンチモン化合物とリン化合物との含有量が、式（３）も同時に満足することが好ましい。
【００５５】
（３）〔Ｐ〕／〔Ｓｂ〕≧０．２
【００５６】
上記したように、リン化合物は、アンチモン化合物による繊維の色調悪化、熱分解作用を抑制する効果を奏するものであるため、アンチモン化合物との割合を示す式（３）を満足することが好ましい。
【００５７】
本発明における導電性繊維がポリエステル系樹脂から構成されている場合、通常、カルボキシル末端基濃度の低い耐湿熱性に優れた繊維を得るためには、ポリエステルの重縮合反応において、溶融重合と固相重合を行う。このとき、上記のように重縮合反応時にアンチモン化合物及びリン化合物を添加することによって、溶融重合のみでカルボキシル末端基濃度が低い耐湿熱性に優れたポリエステルを得ることができるのである。
【００５８】
以上、導電性繊維に対し所定の耐湿熱性を具備させる手段として、アンチモン化合物及びリン化合物を重縮合反応時に添加する方法について述べたが、本発明では、これ以外にも、紡糸時に末端封鎖剤を添加する方法、溶融重合時の重合条件（触媒量、温度等）を調整変更する方法等を採用してもよい。無論、これらの方法でも、ポリエステルポリマーのカルボキシル末端基濃度を低いものとなすことができ、ひいては所望の耐湿熱性を具現できる。
【００５９】
末端封鎖剤の具体例としては、Ｎ，Ｎ−ビス（２，６−ジイソプロピルフェニル）カルボジイミドなどのカルボジイミド化合物、フェニルグリシジルエーテルなどのエポキシ化合物などが挙げられる。
【００６０】
そうすると、本発明における導電性繊維では、例えば、導電性成分と非導電性成分のいずれか一方にアンチモン化合物及びリン化合物を含有させることにより、カルボキシル末端基濃度を低くしたポリエステルとし、他方の成分を上記のような末端封鎖剤を添加したり、重合条件を調整することによりカルボキシル末端基濃度を低くしたポリエステルとなすこともできるのである。
【００６１】
ここで、導電性繊維のカルボキシル末端基濃度としては、２５ｇｅｑ／ｔ以下とすることが好ましく、中でも２０ｇｅｑ／ｔ以下、さらには１８ｇｅｑ／ｔ以下であることが好ましい。カルボキシル末端基濃度が２５ｇｅｑ／ｔを超えて高くなると、耐湿熱性に劣るものとなり、導電性能低下率や強度保持率を満足しないものとなりやすい。
【００６２】
導電性繊維のカルボキシル末端基濃度は、導電性繊維０．１ｇをベンジルアルコール１０ｍｌに溶解し、この溶液にクロロホルム１０ｍｌを加えた後、１／１０規定の水酸化カリウムベンジルアルコール溶液で滴定して求める。
【００６３】
また、導電性繊維中には、アンチモン化合物やリン化合物以外の化合物が含有されていてもよい。この場合、例えば、重縮合触媒として用いられる、チタン化合物やコバルト化合物等が挙げられる。
【００６４】
チタン化合物としては、テトラｎ−ブチルチタネート、テトラｎ−プロピルチタネート、テトライソプロピルチタネート、テトラエチルチタネート等が用いられるが、重縮合触媒活性、得られる繊維の物性の点から、テトラｎ−ブチルチタネートが好ましい。
【００６５】
また、コバルト化合物としては、酢酸コバルト、塩化コバルト、安息香酸コバルト等が挙げられるが、得られる繊維の物性の点から、酢酸コバルトが好ましい。
【００６６】
なお、導電性繊維中のアンチモン化合物、リン化合物の含有量は、導電性繊維をアルミ板上で加熱溶融した後、圧縮プレス機で平面を有する成型体に形成し、蛍光Ｘ線測定装置（理学電機工業株式会社製３２７０型）に供して、定量分析することにより測定できる。
【００６７】
次に、導電性繊維を構成する成分について説明する。
【００６８】
本発明における導電性繊維は、導電性成分のみの均一成分から構成されていてもよいが、好ましくは非導電性成分と導電性成分とからなる複合形態を採用し、両成分の繊維形成ポリマーとしてポリエステル系樹脂を採用すると共に、導電性成分となる部分には、好ましくは導電性粒子などを含有させるのが一般的である。
【００６９】
この場合、繊維形成ポリマーとして好ましく採用されるポリエステル系樹脂としては、ポリエチレンテレフタレート（ＰＥＴ）、ポリブチレンテレフタレート（ＰＢＴ）等を用いることができ、これらを単独あるいはブレンドや共重合したものも用いることができる。
【００７０】
中でも、共重合成分として、イソフタル酸（ＩＰＡ）、シクロヘキサンジメタノール（ＣＨＤＭ）、シクロヘキサンジカルボン酸（ＣＨＤＡ）のうち少なくとも一成分を共重合したＰＥＴが好ましい。また、その共重合量は５〜２０モル％とすることが好ましく、中でも５〜１０モル％とすることが好ましい。
【００７１】
非導電性成分として、上記共重合成分を共重合したＰＥＴを適用することにより、導電性成分との相溶性が向上するばかりでなく、重縮合反応時の反応温度を下げることができ、さらには、紡糸時の温度も下げることができる。したがって、重縮合反応時、紡糸時のポリマーの熱分解反応を抑制することができるので、耐湿熱性に優れた導電性繊維を得ることができる。
【００７２】
共重合量が５モル％未満では、通常のＰＥＴと比較して融点があまり下がらないので、重縮合反応温度、紡糸温度を低下させ難く、耐湿熱性の向上効果が不十分となりやすいので好ましくない。一方、共重合量が２０モル％を超えると、繊維中の非晶領域が多くなるため、操業性が悪くなるばかりでなく、加水分解反応を受けやすい構造となるため、耐湿熱性が低下しやすく、好ましくない。
【００７３】
他方、導電性成分についても、非導電性成分と同じく繊維形成ポリマーとしてポリエステル系樹脂が好適である。前記のようにポリエステル系樹脂としては、ＰＥＴ、ＰＢＴ等があげられ、これらを単独で使用するのはもちろん、ブレンドや共重合したものも使用可能である。
【００７４】
この場合、特にポリエステル系樹脂として、ＰＢＴを用いることが好ましい。これは、ＰＢＴは非常に結晶性の高い樹脂であることから、導電性粒子の配列欠陥を少なくさせるものであり、導電性粒子の性能を最大限発揮させることができるからである。さらに、ＰＢＴに特定の共重合成分を含有させることにより、導電性粒子の含有量を増加させることができ、導電性能のさらなる向上を図ることができる。
【００７５】
ＰＢＴの場合でも共重合成分としては、ＩＰＡ、ＣＨＤＭ、ＣＨＤＡ等が好ましく、これらを単独又は混合して使用すればよい。これにより、導電性成分と導電性粒子との相溶性（表面濡れ性）を向上させ、導電性粒子の混入量を増加させることができ、優れた導電性能を発揮させることができる。さらにはポリマーの柔軟性が向上し、紡糸延伸工程を円滑に行うこともでき、長さ方向に均一な導電性能を有するものとすることができる。
【００７６】
そしてさらに、共重合成分として上記ＣＨＤＭ、ＣＨＤＡ、ＩＰＡの一種もしくは複数種を併用する場合、共重合量としてはいずれの場合も５〜４０モル％が好ましく、１０〜３０モル％がより好ましい。共重合量が５モル％未満では、上記したような導電性粒子との相溶性（表面濡れ性）の向上効果、ポリマーの柔軟性の向上効果、耐久性の向上効果が不十分となることがあり、好ましくない。一方、４０モル％を超えると、ポリマー自体が完全に非晶性になるため、導電性粒子のポリマー中への分散が困難となりやすく、好ましくない。
【００７７】
また、導電性成分の固有粘度（ＩＶ）としては、０．５〜０．８とすることが好ましい。ＩＶが０．５未満であると、ポリマーの流動性は上がり、ポリマー中への導電性粒子の分散性は向上するが、その後の造粒性が悪化し、ペレット化することが困難となりやすく、好ましくない。一方、０．８を超えるとポリマーの流動性・結晶性が悪化して、導電性能が劣るものとなりやすく、好ましくない。
【００７８】
そして、導電性成分に含有される導電性粒子としては、例えば、導電性カーボンブラックや金属粉末（銀、ニッケル、銅、鉄、錫あるいはこれらの合金等）、硫化銅、沃化銅、硫化亜鉛、硫化カドミウム等の金属化合物があげられる。また、酸化錫に酸化アンチモンを少量添加したり、酸化亜鉛に酸化アルミニウムを少量添加して導電性粒子としたものもあげられる。
【００７９】
さらには、酸化チタンの表面に酸化錫をコーティングし、酸化アンチモンを混合焼成し、導電性粒子としたものも用いることができる。中でも好ましいものは、導電性繊維の性能向上として汎用的に使用され、他の金属粒子と比較し、ポリマー流動性を阻害しにくい導電性カーボンブラック（アセチレンブラック、ケッチェンブラック等）である。
【００８０】
導電性粒子の粒径としては、特に限定されるものではないが、平均粒径が１μｍ以下のものとすることが好ましい。１μｍを超えると、導電性粒子のポリマー中への分散性が悪くなりやすく、導電性能や強伸度特性の低下した繊維となりやすい。
【００８１】
導電性成分における導電性粒子の含有量については、導電性粒子の種類、導電性能、粒子径、粒子の連鎖形成能及び用いるポリマーの特質によって適宣選択すればよいが、導電性成分中の５〜４０質量％とすることが好ましく、さらに好ましくは１０〜３０質量％である。含有量が５質量％未満では、導電性能が不十分になる場合があり、また、４０質量％を超えると、導電性粒子のポリマー中への分散が難しくなるので好ましくない。
【００８２】
また、導電性繊維として上記した複合形態の繊維を採用する場合、両成分の剥離を防止するという点から導電性成分との相溶性を考慮することが好ましく、この点から両成分は同一の合成樹脂から形成されているのが好ましい。
【００８３】
そして、本発明における導電性繊維には、前述のようにアンチモン化合物及びリン化合物が特定量含有されているのが好ましいのであるから、当然ながら導電性成分及び非導電性成分に同じく当該化合物が含有されているのが好ましい。ただ、当該化合物は必須成分ではないので、導電性成分及び非導電性成分の一方のみに当該化合物が含まれる態様を何ら排除するものでない。例えば、非導電性成分に対し当該化合物を特定量含有させると、繰り返し湿熱処理しても導電性成分にクラックが生じにくくなり、導電性粒子の欠落や脱落も生じにくくなり、従来の繊維にはない耐湿熱性能を有する導電性繊維とすることができる。また、図１に示すように導電性成分が鞘部となる芯鞘形状のものや、図２、３に示すような導電性成分の繊維表面への露出が一部のものでも、露出の割合が多いものでは、繊維表面の導電性成分が湿熱処理によりダメージを受けやすいので、両成分共にアンチモン化合物及びリン化合物を特定量含有するポリエステルとすることが好ましい。
【００８４】
そして、両成分中には、効果を損なわない範囲であれば目的に応じて、ワックス類、ポリアルキレンオキシド類、各種界面活性剤、有機電解質等の分散剤や酸化防止剤、紫外線吸収剤等の安定剤、着色剤、顔料、流動性改善剤、その他の添加剤を加えることもできる。
【００８５】
次に、本発明のユニフォーム織物に用いるダブルカバリング糸条について説明する。
ダブルカバリング糸条とは、芯部となる糸（芯糸）の周りに鞘部を構成する糸（鞘糸）が異なる撚方向で２重に巻き付いたような形態をなす糸条をいい、本発明では、鞘部に導電性繊維を配することで、導電性繊維単独で織物を得る場合に比べ、優れた導電効果を得ることができる。
【００８６】
これは、織物をユニフォーム衣料に適用した際、導電性繊維が単独で使用されていると、織物の伸縮具合にもよるが、導電性繊維が一般に伸縮性に乏しいことに起因して、導電性繊維が織物表面に飛び出してしまうからである。この他、導電性繊維は一般の繊維に比べ強伸度特性においても劣る場合が多いので、導電性繊維が織物表面に飛び出すと、簡単に切断され、目的とする導電性能が得られなくなる。したがって、導電性繊維を用いるときは、他の繊維に固定して用いるのが好ましく、この点から、本発明ではダブルカバリング糸条を採用するのである。
【００８７】
図４は、本発明で使用できるダブルカバリング糸条の一例を示す概略模式図である。ダブルカバリング糸条では、この図のように芯糸１の周りに鞘糸２が２本交差するように巻き付いており、本発明では鞘糸として導電性繊維を用いる。このようなダブルカバリング糸条を採用することで、糸条表面に鞘糸たる導電性繊維を多く露出させることができるので、結果として織物において安定した表面漏洩抵抗値が得られるのである。
【００８８】
カバリングにおける撚糸回数としては、２００〜１０００Ｔ／Ｍが好ましい。２００Ｔ／Ｍ未満であると、カバリング糸条とした際の導電性繊維の露出割合が低くなる場合があり好ましくない。一方、１０００Ｔ／Ｍを超えると、導電性能は十分に発揮されるが、製造コストが高くつくので好ましくない。
【００８９】
本発明の織物は、このようなダブルカバリング糸条を経糸と緯糸との両方に含むものである。したがって、本発明では、当該ダブルカバリング糸条のみで織物を構成する態様を包含するものである。しかし、ダブルカバリング糸条だけの使用は、織物強度、製造コストなどの点であまり好ましいとはいえない。そこで、本発明では、好ましくはダブルカバリング糸条と共にこれ以外の糸条も経緯糸に含ませる。
【００９０】
この場合、織物内におけるダブルカバリング糸条の配置態様としては、任意の態様が採用できる。ただし、織物内の特定箇所にダブルカバリング糸条が偏って配置されると、織物の導電性能にも偏りが生じやすいので、ダブルカバリング糸条は、織物内において等間隔に配置されているのが好ましい。具体的には、ダブルカバリング糸条を１０ｍｍ以下、より好ましくは５ｍｍ以下の間隔で配置するのが好ましい。
【００９１】
また、ダブルカバリング糸条は、織物の導電性能を高める観点から、他の糸条より太くするのが好ましい。具体的には、ダブルカバリング糸条のトータル繊度Ａとそれ以外の糸条のトータル繊度Ｂとの比（Ａ／Ｂ）を、好ましくは１．１〜５．０とする。繊度比が１．１未満になると、織物表面に露出する導電性繊維が少なくなり、安定した導電性能が得られ難くなるため、好ましくない。一方、繊度比が５．０を超えると、衣料となしたとき、僅かな擦れ、摩耗を受けただけで導電性繊維が切れることがあり、安定した導電性能を維持し難いため、好ましくない。
【００９２】
ここで、織物表面に露出する導電性繊維の面積比率としては、織物全表面積に対し１〜３０％であることが好ましい。導電性繊維の面積比率が１％未満であると、安定した導電性能が得られず、一方、３０％を超えると、安定した導電性能は得られるが、コストが高くなるうえ得られた織物はピリング、スナッキング等の性能が劣る傾向にあるため、いずれも好ましくない。
【００９３】
ダブルカバリング糸条以外の糸条としては、基本的にどのような糸条でも使用できる。具体的には、綿、ウール等の天然繊維、レーヨン等の再生繊維、エステル、ナイロン等の合成繊維等があげられ、目的にあわせて適宜選定することができる。ただ、本発明の織物は、クリーンルーム等で着用するユニフォーム衣料等に適用されることが多いため、発塵性の観点から、好ましくは合成繊維糸条を採用する。
【００９４】
この場合、合成繊維糸条を形成するポリマーとして、例えば、ポリエチレンテレフタレート、ポリブチレンテレフタレート、ポリオキシエトキシベンゾエート、ポリエチレンナフタレート、シクロヘキサンジメチレンテレフタレート、及びこれらのポリエステルに付加的部分としてさらにイソフタル酸、スルホイソフタル酸成分、プロピレングリコール、ブチレングリコール、シクロヘキサンジメタノール、ジエチレングリコールのようなジオール成分を共重合したポリエステルの他、ナイロン−６、ナイロン−６．６、芳香族ナイロン等のポリアミド、ポリプロピレン、アクリル、あるいはポリカポロラクトン、ポリブチレンサクシネートなどの化合物であって、土壌中や水中に長時間放置すると、微生物などの作用によって炭酸ガスと水に分解される脂肪族ポリエステル化合物等があげられる。本発明では、これらのうち、寸法安定性の観点からポリエステルが好ましく採用される。
【００９５】
また、糸条の形態としては、原糸、仮撚加工糸、インターレース混繊糸等任意のものが採用できる。また、糸条はフィラメントで構成されていることが好ましく、フィラメントの断面形状としては、また、丸断面、三角断面、四角断面、五角断面、扁平断面、くさび型断面、Ｃ型断面、Ｈ型断面、Ｉ型断面、Ｗ型断面等があげられる。
【００９６】
本発明の織物は、以上のような糸条を用いて構成されるものであり、織組織としては、特に限定されるものではなく、平織、綾織、朱子織、絡み織等が採用できる。
【００９７】
また、本発明の織物は、既述のように優れた導電性能を発揮するものであり、湿熱処理後もそのような性能を維持できるものである。具体的には、縫製部を挟んだ状態での表面漏洩抵抗値が、１２１℃下２５時間での湿熱処理の前後で共に１×１０９Ω以下である必要がある。表面漏洩抵抗値は、ＪＩＳ  Ｌ  １０９４「参考  表面漏えい抵抗測定法・クリンギング測定法」に準じて測定するものである。
【００９８】
表面漏洩抵抗値が小さくなると、織物の帯電を抑制することできるから、その織物は、半導体や各種ＩＴ関連機器や精密部品を製造するクリーンルーム内で使用する衣料に一層適したものとなる。本発明の場合、表面漏洩抵抗値が１×１０９Ωを超えると、織物の導電性能が不十分となる。表面漏洩抵抗値の下限としては、特に限定されるものでないが、１×１０４Ω未満にしようとすると、導電性繊維に多量の導電性粒子を含有させなければならず、前記したように繊維特性に悪影響を及ぼすばかりか、紡糸、延伸に支障をきたすことがあり、好ましくない。かかる点から、結局のところ表面漏洩抵抗値としては、湿熱処理の前後で１×１０４〜１×１０９Ωが好ましいことになる。
【００９９】
さらに、本発明の織物はユニフォーム衣料に適用されるものであるから、洗濯を繰り返した後でも導電性能を維持する必要がある。しかるに、ＪＩＳ  Ｌ０２１７  １０３法に基づく洗濯を１００回行った後の織物についても、湿熱処理の前後で表面漏洩抵抗値１×１０９Ω以下を満足することが好ましい。
【０１００】
次に、織物の縫製方法について説明をする。
【０１０１】
縫製としては、基本的に、織物を２枚用意し、端部を縫い合わせる手段が採用できる。しかしながら、本発明の織物は、ユニフォーム衣料に適用されるところ、縫製後及び洗濯後も安定して導電性能を維持できることが好ましい。このため、縫製部において導電性繊維を積極的に接触させることが好ましく、この点から織物を３枚以上重ね合わせて縫製することが好ましい。この場合、特に織物を折りたたんだ状態で縫製すると、より多く導電性繊維を接触させることができる。加えて、この縫製手段は、縫製部のシワを効率よく取り除く点でも有利である。
【０１０２】
具体的には、図５に示すような構造が好ましい。つまり、２枚の織物を折りたたむと共に交互に重ね合わせて縫製することが好ましい。この他、図示していないが、一方の織物だけを折りたたんで縫製する態様、２枚の織物を折りたたみそのまま重ね合わせて縫製する態様なども採用可能である。
【０１０３】
縫製にはミシンを用いのが一般的であり、縫製部のミシンステッチについては、特段限定されるものでないが、１本ではなく２本とすることが、導電性繊維同士を密に接触させる観点から好ましい。
【０１０４】
ミシンの運針数としては、６針／３ｃｍ以上３０／３ｃｍ以下が好ましく、１２針／３ｃｍ以上２０針／３ｃｍ以下がより好ましい。運針数が６針／３ｃｍ未満になると、縫製部の強力が低下する傾向にあり、ユニフォームに要求される強度を維持できないことがあり、好ましくない。一方、３０針／３ｃｍを超えると、縫製時にミシン糸が切れやすくなるので好ましくない。
【０１０５】
また、縫製時の縫い方法としては、特に限定されないが、例えば、本縫い、環状縫い、インターロック縫い等が、縫製強力の観点から好ましく採用される。
【実施例】
【０１０６】
次に、本発明を実施例により具体的に説明する。なお、導電性複合繊維の電気抵抗値、導電性能低下率及び強度保持率は、目的とする織物が、通常、染色加工して得られる点を考慮し、しかるべき熱水処理の後、測定するものとした。すなわち、導電性複合繊維を用いて筒編地を作製し、界面活性剤（日華化学製「サンモールＦＬ（商品名）」）を１ｇ／ｌ使用して８０℃で３０分間精練処理した後、１３０℃で３０分間熱水処理した。この後、高圧蒸気滅菌器（平山製作所製「ＨＶ−５０（商品名）」）を用いて、１２１℃で２５時間連続して該筒編地を湿熱処理した。そして、筒編地を作製する前の導電性複合繊維の電気抵抗値を湿熱処理前の電気抵抗値とし、湿熱処理後の筒編地を解編して取り出した導電性複合繊維の電気抵抗値を湿熱処理後の電気抵抗値とした。
【０１０７】
（実施例１）
導電性成分として、極限粘度（フェノールと四塩化エタンとの等質量混合液を溶媒とし、温度２０℃で測定した）０．７５、カルボキシル末端基濃度が２５ｇｅｑ／ｔのＰＢＴ（実質的にブチレンテレフタレート繰り返し単位が１００モル％）に、導電性粒子として、平均粒径０．２μｍのカーボンブラック（導電性成分中の２７質量％となる量）を溶融混練したものを用い、常法によりチップ化して導電性成分とした。
【０１０８】
一方、非導電成分に適用すべきポリマーを以下の手段で得た。すなわち、ビス（β−ヒドロキシエチル）テレフタレート及びその低重合体（ＢＨＥＴ）の存在するエステル化反応缶に、モル比１／１．６のテレフタル酸とエチレングリコールとのスラリーを連続的に供給し、温度２５０℃、圧力０．０５ｋｇ／ｃｍ２、滞留時間８時間の条件でエステル化反応を行い、エステル化反応率が９５％のＢＨＥＴを連続的に得た。このＢＨＥＴ５０ｋｇを重合槽に移送し、２６５℃に加熱し、触媒として、ポリエステルを構成する酸成分１モルに対し三酸化アンチモンを１．０×１０−４モルと、リン化合物としてリン酸トリエチルを、ポリエステルを構成する酸成分１モルに対し０．５×１０−４モル添加した。
【０１０９】
その後、徐々に減圧し、２６５℃で最終的に０．１ｔｏｌｌの減圧下で３．５時間重縮合反応（溶融重合のみ）を行い、極限粘度（フェノールと四塩化エタンとの等質量混合液を溶媒とし、温度２０℃で測定した）０．６４、カルボキシル末端基濃度が９．０ｇｅｑ／ｔのＰＥＴを得、常法によりチップ化した。これを非導電性成分とした。
【０１１０】
その後、単糸の横断面形状が図２（ｃ）となるように設計された紡糸口金を用いて、導電性成分と非導電性成分のチップを供給し、通常の複合紡糸装置より紡糸温度２９５℃、導電性成分の複合比率２０質量％となるように紡糸し、冷却、オイリングしながら３０００ｍ／分の速度で巻き取り、４３ｄｔｅｘ／２ｆの未延伸糸を得た。そして、この未延伸糸を９０℃の熱ローラを介して１．５３倍に延伸し、さらに、１９０℃のヒートプレートで熱処理を行った後に巻き取り、図２（ｃ）の断面形状を呈する２８ｄｔｅｘ／２ｆの導電性繊維を得た。
【０１１１】
なお、複合繊維中におけるアンチモン化合物、リン化合物の含有量は、それぞれ０．８×１０−４モル、０．４×１０−４モル、複合繊維の各種物性は、カルボキシル末端基濃度１６．０ｇｅｑ／ｔ、湿熱処理前後の電気抵抗値は、それぞれ９．１×１０５Ω／ｃｍ、３．５×１０６Ω／ｃｍ、導電性能低下率３．６、湿熱処理前後の引張強度は、それぞれ２．４ｃＮ／ｄｔｅｘ、２．０ｃＮ／ｄｔｅｘ、強度保持率８３％であった。
【０１１２】
次に、ユニチカファイバー（株）製、ポリエステル糸条５６ｄｔｅｘ２４ｆを用意し、この糸の周りに上記導電性繊維をダブルカバリングした。そして、上記ポリエステル糸条５６ｄｔｅｘ２４ｆと、得られたダブルカバリング糸条とを２９：１の配列で整経し、得られた織機ビームをウォータージェットルームに仕掛けた。そして、緯糸として上記２糸を用意し、これらを定交換で打ち込み平織物となした。得られた平織物の生機密度は、経糸１００本／２．５４ｃｍ、８０本／２．５４ｃｍであり、ポリエステル糸条とダブルカバリング糸条との質量比率は１９：１であった。
【０１１３】
そして、得られた生機を公知の方法で順次精練、プレセット、染色、仕上げセットし、経緯方向に沿って約５ｍｍに１本の間隔でダブルカバリング糸条が配された織物を得た。
【０１１４】
織物を得た後、縫製部が図６に示すような構造となるよう２枚の織物を縫い合わせ、１２１℃下２５時間で湿熱処理した。そして、湿熱処理前後の織物を用意し、前者（処理前）は縫製部を挟まない状態と挟む状態とにおける表面漏洩抵抗値を、後者（処理後）は縫製部を挟んだ状態で表面漏洩抵抗値を測定した。結果を下記表２に示す。
【０１１５】
（実施例２）
導電性成分として、極限粘度０．６５、カルボキシル末端基濃度２４ｇｅｑ／ｔでイソフタル酸を１５モル％共重合した共重合ポリブチレンテレフタレート（共重合ＰＢＴ）に平均粒径０．２μｍのカーボンブラックを導電成分中の３０質量％となるように、溶融混練したものを用い、常法によりチップ化して導電性成分とした。
【０１１６】
一方、非導電成分に適用すべきポリマーを以下の手段で得た。すなわち、ビス（β−ヒドロキシエチル）テレフタレート及びその低重合体（ＢＨＥＴ）の存在するエステル化反応缶に、モル比１／１．６のテレフタル酸とエチレングリコールとのスラリーを連続的に供給し、温度２５０℃、圧力０．０５ｋｇ／ｃｍ２、滞留時間８時間の条件でエステル化反応を行い、エステル化反応率が９５％のＢＨＥＴを連続的に得た。このＢＨＥＴ５０ｋｇを重合槽に移送し、イソフタル酸とエチレングリコールのスラリーをイソフタル酸が８モル％となるように投入した後、２６５℃に加熱し、触媒として三酸化アンチモンを、ポリエステルを構成する酸成分１モルに対し１．０×１０−４モルと、リン化合物としてリン酸トリエチルを、ポリエステルを構成する酸成分１モルに対し０．５×１０−４モル添加した。その後、徐々に減圧し、２６５℃で最終的に０．１ｔｏｌｌの減圧下で４．０時間重縮合反応（溶融重合のみ）を行い、極限粘度（フェノールと四塩化エタンとの等質量混合液を溶媒とし、温度２０℃で測定した）０．６４、カルボキシル末端基濃度が１１．０ｇｅｑ／ｔのイソフタル酸８モル％共重合ＰＥＴを得、常法によりチップ化した。これを非導電性成分とした。
【０１１７】
なお、複合繊維中におけるアンチモン化合物、リン化合物の含有量は、それぞれ０．８×１０−４モル、０．４×１０−４モル、複合繊維の各種物性は、カルボキシル末端基濃度１７．０ｇｅｑ／ｔ、湿熱処理前後の電気抵抗値は、それぞれ７．１×１０５Ω／ｃｍ、３．７×１０６Ω／ｃｍ、導電性能低下率５．２、湿熱処理前後の引張強度は、それぞれ２．３ｃＮ／ｄｔｅｘ、１．７ｃＮ／ｄｔｅｘ、強度保持率７４％であった。
【０１１８】
そして、これ以降は実施例１と同様に行い、織物を得た。
【０１１９】
【表１】
2010285708.tif 000003
【０１２０】
以上から明らかなように、実施例にかかる織物は、湿熱処理の前後において、縫製部を挟んで良好な導電性能を発揮するものであった。特にかかる実施例では、ダブルカバリング糸条と他の糸条とがトータル繊度において特定の比率を満足しているため、導電性能が非常に安定していた。
【符号の説明】
【０１２１】
１      芯糸
２      鞘糸
【図１】
2010285708.tif 000004
【図２】
2010285708.tif 000005
【図３】
2010285708.tif 000006
【図４】
2010285708.tif 000007
【図５】
2010285708.tif 000008